(57)【要約】      （修正有）【課題】不揮発性溶剤をベースとする油性インキを含浸させた多孔質印字体を、木、金属、ガラス、陶器、プラスチックなどからなる印台本体の下端面に、接着剤を介して貼着した浸透印において、接着剤の種類を適切に選択したことにより、油性インキによって接着剤が劣化させられることなく、長期間使用しても剥がれなどを起こさない浸透印を提供する。【解決手段】不揮発性溶剤をベースとする油性インキを含浸させた多孔質印字体を、接着剤を介して印台本体の下端面に貼着した浸透印であって、前記接着剤がブチルゴム系の接着剤であることを特徴とする浸透印。【選択図】図１
2005193550.tif 000002
【特許請求の範囲】
【請求項１】
不揮発性溶剤をベースとする油性インキを含浸させた多孔質印字体を、接着剤を介して印台本体の下端面に貼着した浸透印であって、前記接着剤がブチルゴム系の接着剤であることを特徴とする浸透印。
【発明の詳細な説明】
【技術分野】
【０００１】
本発明は、連続気泡を有する多孔質印字体を接着テープや接着剤でホルダーに固定させてなる浸透印に関するものである。
【背景技術】
【０００２】
不揮発性溶剤をベースとする油性インキを含浸させた多孔質印字体を用いた浸透印は、既に公知となっており、また、前記多孔質印字体をホルダーに固定させるには、実開昭４７−０３６５０９号や実開昭４８−０９７００６号のように接着テープや接着剤でホルダーに固定する方法が知られている。
しかし、油性インキは一般に反応性が高く接着剤を侵してしまうので、多孔質印字体がホルダーから剥れてしまう欠点があった。
そこで、多孔質印字体を枠などで嵌合固定する方法が主に用いられているが、部品点数が増加し、コストアップとなっていた。
【０００３】
【特許文献１】実開昭４７−０３６５０９号公報
【特許文献２】実開昭４８−０９７００６号公報
【発明の開示】
【発明が解決しようとする課題】
【０００４】
本発明は、不揮発性溶剤をベースとする油性インキを含浸させた多孔質印字体を、木、金属、ガラス、陶器、プラスチックなどからなる印台本体の下端面に、接着剤を介して貼着した浸透印において、接着剤の種類を適切に選択したことにより、油性インキによって接着剤が劣化させられることなく、長期間使用しても剥がれなどを起こさない浸透印を提供する。
【課題を解決するための手段】
【０００５】
不揮発性溶剤をベースとする油性インキを含浸させた多孔質印字体を、接着剤を介して印台本体の下端面に貼着した浸透印であって、前記接着剤がブチルゴム系の接着剤であることを特徴とする浸透印。
【発明の効果】
【０００６】
不揮発性溶剤をベースとする油性インキを含浸させた多孔質印字体を、ブチルゴム系の接着剤をもってホルダーに保持させたところ、長期にわたって接着剤を劣化させることなく、多孔質印字体がホルダーから分離してしまうことはなかった。
【発明を実施するための最良の形態】
【０００７】
本発明は、ホルダーと、不揮発性溶剤をベースとする油性インキを含浸させた多孔質印字体と、ブチルゴム系の接着剤を使用した両面接着テープや液状接着剤を使用する。
本発明におけるホルダーは、木製、金属製、ガラス製、陶器製、プラスチック製など既に印台として公知となっている全ての材質のものを使用することができる。
【０００８】
また、本発明における不揮発性溶剤をベースとする油性インキとしては、グリコールエーテルやヒマシ油脂肪酸アルキルエステル、又はそれらを混合してなる不揮発性溶剤に、着色剤、樹脂、添加剤などを配合した浸透印用の油性インキが用いられる。
グリコールエーテルとしては、エチレングリコールモノメチルエーテル、エチレングリコールモノエチルエーテル、エチレングリコールモノプロピルエーテル、エチレングリコールモノブチルエーテル、２−メトキシプロパノール、３−メトキシブタノール、３−メトキシ−３−メチルブタノール、エチレングリコールモノヘキシルエーテル、エチレングリコールモノフェニルエーテル、エチレングリコールモノ−２−エチルブチルエーテル、エチレングリコールジメチルエーテル、エチレングリコールジエチルエーテル、エチレングリコールジブチルエーテル、ジエチレングリコールモノメチルエーテル、ジエチレングリコールモノエチルエーテル、ジエチレングリコールモノプロピルエーテル、ジエチレングリコールモノブチルエーテル、ジエチレングリコールモノヘキシルエーテル、ジエチレングリコールジエチルエーテル、ジエチレングリコールジブチルエーテル、ジエチレングリコールモノ２−エチルヘキシルエーテル、プロピレングリコールモノメチルエーテル、プロピレングリコールモノエチルエーテル、プロピレングリコールモノプロピルエーテル、プロピレングリコールモノブチルエーテル、プロピレングリコールターシャリーブチルエーテル、プロピレングリコールモノフェニルエーテル、ジプロピレングリコールモノメチルエーテル、ジプロピレングリコールモノｎ−ブチルエーテル、トリエチレングリコールジメチルエーテル、トリエチレングリコールモノエチルエーテル、トリエチレングリコールモノプロピルエーテル、トリエチレングリコールモノブチルエーテル、テトラエチレングリコールモノメチルエーテル、テトラエチレングリコールモノエチルエーテル、テトラエチレングリコールモノプロピルエーテル、テトラエチレングリコールモノブチルエーテル、ポリエチレングリコールモノメチルエーテル、ポリエチレングリコールモノエチルエーテル、ポリエチレングリコールモノプロピルエーテル、ポリエチレングリコールモノブチルエーテル、ポリ（オキシエチレンオキシプロピレン）モノメチルエーテル、ポリ（オキシエチレンオキシプロピレン）モノエチルエーテルなどをあげることができる。
ヒマシ油脂肪酸アルキルエステルとしては、アルコールによりヒマシ油を変性したヒマシ油脂肪酸アルキルエステルなどを用いることができ、通常市販されているものを使用することができる。具体的には、リシノール酸メチル・リシノール酸ブチル等のリシノール酸アルキル、オレイン酸メチル・オレイン酸ブチル等のオレイン酸アルキル等などが混在したものが用いられる。
上記溶剤は、粘度、他の物質の溶解力、使用用途、対象押印物の性質、インキ吸蔵体や容器等の侵食等を勘案して任意に混同して使用することができるが、溶剤総量はインキ全量に対して３０〜９９重量％が使用され、インキ全量に対して４０〜９５重量％のヒマシ油脂肪酸アルキルエステルを用いるのが好ましい。
【０００９】
着色剤としては、特に制限されることなく従来公知の有機顔料及び無機顔料、従来公知の油溶性染料を特に制限されることなく使用することができる。
顔料としては、例えば、縮合アゾ系、フタロシアニン系、キナクリドン系、アンスラキノン系、ジオキサジン系、インジゴ・チオインジゴ系、ベリノン・ベリレン系、イソインドレノン系、アゾメチレンアゾ系、ジケトピロロピロール系などの有機顔料や、カーボンブラック、マイカ、チタン白、パール顔料、酸化鉄・アルミニウム粉・真鍮等金属顔料などの無機顔料を用いることができる。これらの顔料は通常、ニトロセルロース、エチルセルロース、塩化ビニル／酢酸ビニルコポリマー、ロジンエステルなどの公知の樹脂などに練り込んで加工顔料としておくと、溶剤と混合する際に容易に分散するので便利である。また、既に分散剤中に顔料を練り込んである市販の加工顔料として、ＭＩＣＲＯＬＩＴＨ Ｂｌａｃｋ Ｃ−Ａ、ＭＩＣＲＯＬＩＴＨ Ｓｃａｒｌｅｔ Ｒ−Ａ、ＭＩＣＲＯＬＩＴＨ Ｙｅｌｌｏｗ ２Ｒ−Ａ、ＭＩＣＲＯＬＩＴＨ Ｒｅｄ ４Ｃ−Ｋ、ＭＩＣＲＯＬＩＴＨ Ｂｌｕｅ ４Ｇ−Ｔ（以上、チバ・スペシャリティ・ケミカルズ株式会社製）などを用いてもよい。これらの顔料は色合いを勘案しながら単独又は混合して使用でき、インキ全量に対し１〜３０重量％の顔料分が使用できる。
染料としては、モノアゾ系、ジスアゾ系、金属錯塩型モノアゾ系、アントラキノン系、フタロシアニン系、トリアリルメタン系などを例示することができる。これらの油溶性染料は色合いを勘案しながら単独又は混合して使用でき、インキ全量に対し１〜３０重量％を使用することができる。
【００１０】
樹脂としては、前記溶剤に溶解する樹脂を選択し、インキ全量に対して１〜３０重量％の範囲にて使用できる。具体的にはアルキッド樹脂、マレイン酸樹脂、スチレンマレイン酸樹脂、ロジン樹脂、ロジンマレイン酸樹脂、エチルセルロース樹脂、ニトロセルロース樹脂、ポリビニルブチラール樹脂、塩化ビニル／酢酸ビニル共重合体等である。
【００１１】
他の添加剤としては、例えば、追加的な酸化防止剤としてジブチルヒドロキシトルエン、２，２’−メチレンビス（４−メチル−６−ｔ−ブチルフェノール）、２，２’−メチレンビス（４−エチル−６−ｔ−ブチルフェノール）、４，４’−チオビス（３−メチル−６−ｔ−ブチルフェノール）、４，４’−ブチリデンビス（３−メチル−６−ｔ−ブチルフェノール）、ブチルヒドロキシアニソールなど、顔料沈降防止剤・にじみ防止剤として沈降性硫酸バリウム、クレー、シリカ、ケイ酸アルミニウムなどの体質顔料、顔料分散剤としてソルビタントリオレエート、ソルビタンモノステアレートなどを添加してもよい。
【００１２】
本発明における不揮発性溶剤をベースとする油性インキを得るには、上記物質を適量選択して、撹拌機にて常温以上１００℃以下で約２時間混合分散して製造する。粘度は、自由に設定することができるが、特に、１００〜１０００ｍＰａ・ｓ（２５℃）に調整することが好ましい。この範囲以上では印影が乾燥するまでに時間がかかりすぎ、これ以下ではにじみを防止することが困難だからである。本発明の最も好ましい粘度の範囲は、２００〜２０００ｍＰａ・ｓ（２５℃）である。
【００１３】
本発明における多孔質印字体は、材質としてゴム又は樹脂を用い、これに印面を形成したものを使用することができる。ゴムとしては、分子量約１万〜１０万程度の天然ゴム、スチレン−ブタジエン共重合体、アクリロニトリル−ブタジエン共重合体、クロロプレンゴム、シリコーンゴム、エチレン−プロピレン−ジエンゴム等が使用でき、特にアクリロニトリル−ブタジエン共重合体（ニトリル含量３１〜４２％）は、耐油性、耐老化性、弾性および靭性に優れているので印字体の材料として最適である。樹脂としては、ポリエチレン、ポリプロピレン、ポリオレフィン、ポリウレタンなどの熱可塑性樹脂やポリエチレン−エチレン―プロピレンゴムからなるオレフィン系熱可塑性エラストマーをはじめとする各種熱可塑性エラストマー等が使用できる。多孔質印字体は、これらのゴム又は樹脂を塩化ナトリウム等可溶性微粉末、加硫剤、充填剤、添加剤などを配合混練して成形した後、可溶性微粉末を除去したものに、炭酸ガスレーザ、ＹＡＧレーザ等の各種公知のレーザ加工機を使用して印面を彫刻することによって作成される。
【００１４】
本発明におけるブチルゴム系の接着剤としては、ブチルゴム、ハロゲン化ブチルゴムなどを使用した両面接着テープや液状接着剤を用いることができる。
【００１５】
本発明の浸透印を作成するには、ホルダーの下端に、ブチルゴム系の接着剤を用いた両面接着テープを貼り付け、又は、ブチルゴム系の液状接着剤を塗布し、その上に不揮発性溶剤をベースとする油性インキを含浸させてある多孔質印字体を貼り付けて完成する。
【実施例１】
【００１６】
プラスチック製のホルダー１の下端に、ブチルゴム接着剤を用いた両面接着テープ２を貼着する。当該両面接着テープ２の上面は被覆紙でカバーしてあり、不要な物体が貼り付くのを防止する。次に、被覆紙を剥離して両面接着テープ２の接着剤層を露出したのち、その接着剤層の上面にヒマシ油をベースとする顔料油性インキを含浸させた多孔質ポリエチレン印字体３を貼着して浸透印を得た。
この浸透印は、１年以上経過しても接着剤を劣化させることなく、多孔質ポリエチレン印字体がホルダーから分離してしまうことはなかった。
一方、天然ゴム系接着剤を用いた両面接着テープを用いて実施例１と同様に浸透印を作成したところ、１ヶ月程で多孔質ポリエチレン印字体がホルダーから剥離し始めた。
【図面の簡単な説明】
【００１７】
【図１】本発明の実施例１
【符号の説明】
【００１８】
１  ホルダー
２  両面接着テープ
３  多孔質ポリエチレン印字体
【図１】
2005193550.tif 000003